(57)【要約】【課題】従来の生物電気化学システムよりも装置全体の処理速度に優れる生物電気化学システム、およびそれに用いられる電極を提供すること。【解決手段】生物電気化学システムは、容器と、前記容器内に収容された、有機物および電子供与微生物を含む液体と、前記液体に接触するように配置されたアノードと、前記液体に接触するように、またはカチオン透過性の隔膜を挟んで前記液体と隣接するように配置されたカソードと、を有する。前記アノードは、最高到達温度が２００℃以上となるように加熱処理をされたニッケル−鉄合金を含む。【選択図】図１
2018190592.tif 000002
【特許請求の範囲】
【請求項１】
生物電気化学システムにおいてアノードとして使用される電極の製造方法であって、
Ｎｉを３５.０〜５０.０質量％含み、Ｆｅを５０.０〜６５.０％含む合金を、２００℃以上であって、かつ前記合金が完全に溶融しないように加熱する工程を含む、
生物電気化学システム用電極の製造方法。
【請求項２】
前記合金は、Ｎｉを４２.０〜４９.０質量％含み、Ｆｅを５１.０〜５８.０質量％含む、
請求項１に記載の生物電気化学システム用電極の製造方法。
【請求項３】
前記合金は、Ｎｉを３７.０〜４５.０質量％含み、Ｍｎを０.１〜２.０質量％、Ｆｅを５３.０〜６２.９質量％含む、請求項１に記載の生物電気化学システム用電極の製造方法。
【請求項４】
空気中または酸素存在下において前記合金を火に接触させることで前記合金を加熱する、請求項１〜３のいずれか一項に記載の生物電気化学システム用電極の製造方法。
【請求項５】
生物電気化学システムにおいてアノードとして使用される電極であって、
ＮｉおよびＦｅを含む合金を含み、
前記合金の表面をエネルギー分散型Ｘ線分光法で分析したときのＮｉ、ＯおよびＦｅの各元素の濃度が、Ｎｉ：５.０〜１５.０質量％、Ｏ：１８.０〜３０.０％、Ｆｅ：５５.０〜７７.０％であり、
前記合金の断面において前記表面から５μｍ以上離れた部分をエネルギー分散型Ｘ線分光法で分析したときのＮｉ、ＯおよびＦｅの各元素の濃度が、Ｎｉ：３５.０〜５０.０質量％、Ｏ：０〜１.０％、Ｆｅ：５０.０〜６５.０％である、
生物電気化学システム用電極。
【請求項６】
前記生物電気化学システム用電極は、前記合金からなる、請求項５に記載の生物電気化学システム用電極。
【請求項７】
容器と、
前記容器内に収容された、有機物および電子供与微生物を含む液体と、
前記液体に接触するように配置されたアノードと、
前記液体に接触するように、またはカチオン透過性の隔膜を挟んで前記液体と隣接するように配置されたカソードと、を有し、
前記アノードは、請求項５または請求項６に記載の生物電気化学システム用電極である、
生物電気化学システム。
【請求項８】
前記生物電気化学システムは、微生物燃料電池である、請求項７に記載の生物電気化学システム。
【請求項９】
前記アノードから前記カソードに電子が流れるように、前記アノードと前記カソードとの間に電圧を印加する電圧印加部をさらに有し、
前記生物電気化学システムは、微生物電解セルである、
請求項７に記載の生物電気化学システム。
【発明の詳細な説明】
【技術分野】
【０００１】
本発明は、生物電気化学システム用電極およびその製造方法、ならびに前記生物電気化学システム用電極をアノードとして有する生物電気化学システムに関する。
【背景技術】
【０００２】
畜産農家にとって、畜舎から出る廃水の処理は、多大なコストおよび労力を要するため、大きな負担となっている。また、環境への影響を防ぐために、畜産バイオマスの資源化や排水処理基準の厳格化などに対応した新しい廃水処理技術の開発が求められている。有機性廃水の適正な処理および有機性廃水からの資源の回収を実現できる新技術の開発は、畜産分野のみならず食品加工、醸造、都市部における下水処理などの幅広い分野においても必要とされている。
【０００３】
近年、生物電気化学システム（Bioelectrochemical System；ＢＥＳ）と称される新しい技術が注目されている。生物電気化学システムは、電極上の反応を促進させる触媒として生物を利用する装置（バイオリアクター）の総称である。生物電気化学システムの例には、微生物燃料電池（Microbial Fuel Cell；ＭＦＣ）や微生物電解セル（Microbial Electrolysis Cell；ＭＥＣ）、微生物電気化学的または酵素電気化学的な物質の生産、分解または検出を行う装置などが含まれる。微生物燃料電池および微生物電解セルでは、微生物が嫌気性条件下において有機物を酸化還元反応で分解するとともに、そのときに生じた電子をアノード（負極）に渡す役割を担っている。
【０００４】
微生物燃料電池は、嫌気性条件下において微生物が有機物を分解（酸化）することによって生じる余剰の還元力（電子）をアノード（負極）で回収することで発電（エネルギー回収）を行うバイオリアクターである。微生物燃料電池において、有機物の分解により生成された水素イオンは、カソード（正極）側に移動する。一方、有機物の分解により生成された電子は、アノードで回収されて、外部回路を経由してカソードに移動する。カソード表面では、アノード側から移動してきた水素イオンおよび電子が酸素と反応することで、水が生成される。
【０００５】
微生物燃料電池では外部からのエネルギー投入を必要としないが、微生物電解セルではアノード（負極）とカソード（正極）との間に電圧を印加することを必要とする。微生物電解セルでは、アノードおよびカソードは、電圧印加部（電源やポテンショスタットなど）に接続されており、電圧印加部は、アノードとカソードとの間に電圧を印加する。このように、微生物電解セルでは外部からエネルギーをわずかに投入することが必要である。微生物電解セルにおいて、有機物の分解により生成された水素イオンは、カソード（正極）側に移動する。一方、有機物の分解により生成された電子は、アノードで回収されて、外部回路を経由してカソードに移動する。カソード表面では、水素イオンと電子とが反応することで、水素ガスが生成される。この水素を回収することにより、エネルギーを回収することができる。水素として得られるエネルギーの量は、電圧印加として投入したエネルギーの量よりも大きいため、微生物電解セル全体としては、廃水からエネルギーを回収したことになる。
【０００６】
微生物燃料電池や微生物電解セルなどの生物電気化学システムは、様々な種類の有機性廃水を処理することができる。この処理により廃水中の有機物が分解されるため、生物電気化学システムは、廃水を浄化（有機物を除去）する機能も併せ持っている。このように、生物電気化学システムは、廃水の浄化および廃水からのエネルギー回収を同時に行うことができるため、今後の新技術として期待されている。
【０００７】
生物電気化学システムでは、有機物の分解により生成された電子をアノードに渡す反応を高速化させることが非常に重要であり、この反応の速度が装置全体の処理速度に大きく影響を及ぼす。アノードとしては、通常、グラファイトやカーボンクロス、カーボンフェルト、カーボンブラシなどの炭素電極が使用される（例えば、非特許文献１，２参照）。また、本発明者らによって、加熱処理されたステンレス鋼または加熱処理されたタングステンをアノードとして使用することも提案されている（特許文献１参照）。
【先行技術文献】
【特許文献】
【０００８】
【特許文献１】特開２０１６−１２６９２９号公報
【非特許文献】
【０００９】
【非特許文献１】K. P. Nevin, et al., "Power output and columbic efficiencies from biofilms of Geobacter sulfurreducens comparable to mixed community microbial fuel cells", Environmental Microbiology, Vol. 10, pp. 2505-2514.
【非特許文献２】Douglas Call, and Bruce E. Logan, "Hydrogen Production in a Single Chamber Microbial Electrolysis Cell Lacking a Membrane", Environ. Sci. Technol., Vol. 42, pp. 3401-3406.
【発明の概要】
【発明が解決しようとする課題】
【００１０】
従来の生物電気化学システムには、電極上での反応速度が遅いという問題があり、実用化のためには電極上での反応速度の向上が必要である。一般的に、生物電気化学システムにおける装置全体の処理速度（微生物燃料電池および微生物電解セルでは出力に関係する）は、微生物からアノードへの電荷移動効率に依存する。前述のとおり、従来の微生物電気化学システムでは、炭素電極がアノードとして使用されていた。また、本発明者らによって、微生物電気化学システムのアノードに好適な電極として、加熱処理されたステンレス鋼および加熱処理されたタングステンも提案されている。しかしながら、装置全体の処理速度を向上させる観点からは、アノードに更なる改善の余地がある。
【００１１】
本発明は、かかる点に鑑みてなされたものであり、従来の生物電気化学システムよりも装置全体の処理速度に優れる生物電気化学システム、およびそれに用いられる電極を提供することを目的とする。
【課題を解決するための手段】
【００１２】
本発明者らは、所定のニッケル−鉄合金を加熱処理して得られる電極をアノードとして使用することで上記課題を解決できることを見出し、さらに検討を加えて本発明を完成させた。
【００１３】
すなわち、本発明は、以下の生物電気化学システム用電極の製造方法に関する。
【００１４】
［１］生物電気化学システムにおいてアノードとして使用される電極の製造方法であって、Ｎｉを３５.０〜５０.０質量％含み、Ｆｅを５０.０〜６５.０％含む合金を、２００℃以上であって、かつ前記合金が完全に溶融しないように加熱する工程を含む、生物電気化学システム用電極の製造方法。
［２］前記合金は、Ｎｉを４２.０〜４９.０質量％含み、Ｆｅを５１.０〜５８.０質量％含む、［１］に記載の生物電気化学システム用電極の製造方法。
［３］前記合金は、Ｎｉを３７.０〜４５.０質量％含み、Ｍｎを０.１〜２.０質量％、Ｆｅを５３.０〜６２.９質量％含む、［１］に記載の生物電気化学システム用電極の製造方法。
［４］空気中または酸素存在下において前記合金を火に接触させることで前記合金を加熱する、［１］〜［３］のいずれか一項に記載の生物電気化学システム用電極の製造方法。
【００１５】
また、本発明は、以下の生物電気化学システム用電極に関する。
【００１６】
［５］生物電気化学システムにおいてアノードとして使用される電極であって、ＮｉおよびＦｅを含む合金を含み、前記合金の表面をエネルギー分散型Ｘ線分光法で分析したときのＮｉ、ＯおよびＦｅの各元素の濃度が、Ｎｉ：５.０〜１５.０質量％、Ｏ：１８.０〜３０.０％、Ｆｅ：５５.０〜７７.０％であり、前記合金の断面において前記表面から５μｍ以上離れた部分をエネルギー分散型Ｘ線分光法で分析したときのＮｉ、ＯおよびＦｅの各元素の濃度が、Ｎｉ：３５.０〜５０.０質量％、Ｏ：０〜１.０％、Ｆｅ：５０.０〜６５.０％である、生物電気化学システム用電極。
［６］前記生物電気化学システム用電極は、前記合金からなる、［５］に記載の生物電気化学システム用電極。
【００１７】
また、本発明は、以下の生物電気化学システム用電極に関する。
【００１８】
［７］容器と、前記容器内に収容された、有機物および電子供与微生物を含む液体と、前記液体に接触するように配置されたアノードと、前記液体に接触するように、またはカチオン透過性の隔膜を挟んで前記液体と隣接するように配置されたカソードと、を有し、前記アノードは、［５］または［６］に記載の生物電気化学システム用電極である、生物電気化学システム。
［８］前記生物電気化学システムは、微生物燃料電池である、［７］に記載の生物電気化学システム。
［９］前記アノードから前記カソードに電子が流れるように、前記アノードと前記カソードとの間に電圧を印加する電圧印加部をさらに有し、前記生物電気化学システムは、微生物電解セルである、［７］に記載の生物電気化学システム。
【発明の効果】
【００１９】
本発明によれば、従来の生物電気化学システムよりも装置全体の処理速度に優れる生物電気化学システムを提供することができる。たとえば、本発明によれば、従来の生物電気化学システムよりも出力に優れる微生物燃料電池および微生物電解セルを提供することができる。
【図面の簡単な説明】
【００２０】
【図１】図１は、実施の形態１に係る微生物燃料電池の構成を示す模式図である。
【図２】図２は、実施の形態１の変形例に係る微生物燃料電池の構成を示す模式図である。
【図３】図３は、実施の形態２に係る微生物電解セルの構成を示す模式図である。
【発明を実施するための形態】
【００２１】
以下、本発明の実施の形態について、図面を参照して詳細に説明する。
【００２２】
［実施の形態１］
実施の形態１では、本発明に係る生物電気化学システムの例として、微生物燃料電池について説明する。
【００２３】
（微生物燃料電池の構成）
図１は、実施の形態１に係る微生物燃料電池１００の構成を示す模式図である。図１に示されるように、微生物燃料電池１００は、容器１１０、液体１２０、アノード（負極）１３０、膜電極接合体１４０を有する。液体１２０は、有機物および電子供与微生物１２２を含む。膜電極接合体１４０は、隔膜１４２およびカソード（正極）１４４を含む。また、アノード１３０とカソード１４４は、外部回路を構成する導線により電気的に接続されている。
【００２４】
容器１１０は、微生物燃料電池１００の本体部を構成し、液体１２０を収容する。容器１１０の素材、形状および大きさは、特に限定されず、用途に応じて適宜設定されうる。本実施の形態に係る微生物燃料電池１００では、隔膜１４２およびカソード１４４を含む膜電極接合体１４０が容器１１０の壁面の一部を構成している。
【００２５】
液体１２０は、容器１１０内に収容されており、燃料となる有機物および電子供与微生物１２２を含む。通常、液体１２０は、１種または２種以上の電解質を含有する水溶液である。電解質の種類は、水中で電離可能な物質であれば特に限定されない。電解質の例には、ＮａＨ２ＰＯ４／Ｎａ２ＨＰＯ４、ＫＨ２ＰＯ４／Ｋ２ＨＰＯ４、ＮａＣＯ３／ＮａＨＣＯ３、ＮａＣｌ、ＫＣｌ、ＮＨ４Ｃｌなどが含まれる。また、液体１２０には、必要に応じて電子メディエータや導電性微粒子などの電子伝達性介在物質をさらに添加してもよい。
【００２６】
液体１２０中の電子供与微生物１２２のうち、少なくとも一部の電子供与微生物１２２は、アノード１３０に担持されている。すなわち、アノード１３０は、電子供与微生物１２２を高密度で保持する担体としても機能する。電子供与微生物１２２の種類は、１種であってもよいし、２種以上であってもよい。有機廃水や汚泥などを燃料として使用する場合は、外部から電子供与微生物を加えなくとも、それらに生息する電子供与微生物をそのまま利用することができる。たとえば、シュードモナスやジオバクターなどは、土壌や淡水、海水などの自然環境の至るところに生息しているため、有機廃水や汚泥などを燃料とすれば、外部から添加することなく利用できる。
【００２７】
燃料となる有機物の種類は、電子供与微生物１２２が代謝可能であれば、特に限定されない。燃料となる有機物としては、アルコールや単糖類、多糖類、タンパク質などの有用資源だけでなく、農産業廃棄物や有機廃液、し尿、汚泥、食物残渣などの未利用資源（有機性廃棄物）も使用することができる。燃料となる有機物は、電子供与微生物１２２の維持および増殖のため、また微生物燃料電池１００を連続して稼働させるため、必要に応じて追加される。
【００２８】
アノード１３０は、少なくともその一部が液体１２０に接触するように配置される。本実施の形態では、アノード１３０は、容器１１０内に固定されている。たとえば、アノード１３０は、液体１２０に浸漬されてもよいし、容器１１０の内壁の一部を構成するように配置されてもよい。アノード１３０の形状は、特に限定されず、電子供与微生物１２２の付着性や電子供与微生物１２２からの電子伝達度などに応じて適宜選択されうる。アノード１３０の形状の例には、板状やメッシュ状、ブラシ状、棒状、粒状などが含まれる。
【００２９】
本実施の形態に係る微生物燃料電池１００は、アノード１３０（生物電気化学システム用電極）が、２００℃以上の加熱処理をされた所定のニッケル−鉄合金を含むことを一つの特徴とする。本発明者らは、所定の濃度でＮｉ（ニッケル元素）およびＦｅ（鉄元素）を含む合金を加熱したものをアノード１３０として使用することで、その合金をそのまま使用したとき、または他の合金を加熱したものを使用したときと比較して、微生物燃料電池における出力電流密度を顕著に向上させうることを見出した（実施例参照）。出力電流密度が向上する原理は不明であるが、電子供与微生物１２２からのアノード１３０への電荷の移動が促進されるためと推察される（原理がこれに限定されるものではない）。
【００３０】
アノード１３０の素材としては、Ｎｉを３５.０〜５０.０質量％含み、かつＦｅを５０.０〜６５.０％含む合金を使用する。このような合金の例には、Ｎｉを４２.０〜４９.０質量％含み、Ｆｅを５１.０〜５８.０質量％含む合金（「４５パーマロイ」または「パーマロイＢ」（ＪＩＳ Ｃ ２５３１：１９９９）とも称される）、ならびにＮｉを３７.０〜４５.０質量％含み、Ｍｎを０.１〜２.０質量％、Ｆｅを５３.０〜６２.９質量％含む合金（「４２アロイ」または「４２インバー」とも称される）が含まれる。
【００３１】
合金を加熱する方法は、特に限定されない。たとえば、空気中または酸素存在下において合金を火に接触させることにより加熱してもよいし、電気炉において合金を加熱してもよい。合金の加熱温度および加熱時間は、使用する合金の種類や形状、酸素の供給速度などに応じて適宜設定されうる。たとえば、Ｎｉを４２.０〜４９.０質量％含み、Ｆｅを５１.０〜５８.０質量％含む合金（４５パーマロイ）を加熱する場合、合金の最高到達温度が４００〜１６００℃となるように加熱すればよい。また、Ｎｉを３７.０〜４５.０質量％含み、Ｍｎを０.１〜２.０質量％、Ｆｅを５３.０〜６２.９質量％含む合金（４２アロイ）を加熱する場合、合金の最高到達温度が４００〜１６００℃となるように加熱すればよい。このために、加熱処理側の最高加熱処理温度は、４００〜３５００℃程度であることが好ましく、５５０〜１６００℃であることがより好ましい。このとき、合金の最高到達温度および加熱処理温度は、合金が完全に溶融しなければ合金の融点を超える温度であってもよい。また、加熱時間は、使用する加熱機器にもよるが、例えば、１秒〜３０分である。具体的には、合金の表面が十分に変色して、合金表面の一部分または表面全体が斑状に電気抵抗が０.０１Ω／ｃｍ〜数百Ω／ｃｍまたはこれ以上に大きくなるまで加熱することが好ましい。たとえば、溶接用のアセチレンガス（燃焼温度：２０００〜３０００℃）で合金を加熱する場合、合金の最高到達温度は１４００〜１５００℃程度であり、加熱時間は数秒程度である。また、都市ガス（燃焼温度：１５００〜１９００℃）またはＬＰＧ（燃焼温度：１７００〜１９００℃）で合金を加熱処理する場合、合金の最高到達温度は１２００〜１４００℃程度であり、加熱時間は３０秒〜数十分程度である。なお、合金の融点よりも高い燃焼温度を発生させるガスで加熱処理をする場合、合金が完全に溶融してしまうのを防ぐために、形状が変形する前に加熱処理を停止することが好ましい。
【００３２】
このように合金を加熱処理することで、表面近傍における組成が加熱前後で変化する。エネルギー分散型Ｘ線分光法（ＥＤＳ／ＥＤＸ）により、加熱処理後の合金の表面のＮｉ、ＯおよびＦｅの各元素の濃度と、加熱処理後の合金を切断することで露出させた断面において表面から５μｍ以上離れた部分（内部）のＮｉ、ＯおよびＦｅの各元素の濃度とを比較すると、表面では内部に比べてＮｉが減少し、ＯおよびＦｅが増大していることを確認できる。逆に言えば、合金の表面と内部とをエネルギー分散型Ｘ線分光法で分析することで、その合金が所定の加熱処理をなされたか否かを確認することができる。加熱処理により表面においてＮｉが減少し、ＯおよびＦｅが増大する原理は定かではないが、加熱処理により合金内部のＦｅが表面に移動するとともに酸化されていることが推察される（原理がこれに限定されるものではない）。本発明者らは、加熱処理後の合金表面を分析したところ、合金表面に酸化鉄（Ｆｅ２Ｏ３）が分布していることを確認している。
【００３３】
具体的には、シリコンドリフト検出器（Apollo X；アメテック株式会社）を装着した走査型顕微鏡（ＳＵ−７０；株式会社日立ハイテクノロジーズ）（ＳＥＭ−ＥＤＸ）を用いて、加熱処理された合金の表面をエネルギー分散型Ｘ線分光法（加速電圧１５ｋＶ、倍率１５００倍）で分析したときのＮｉ、ＯおよびＦｅの各元素の濃度は、Ｎｉ：５.０〜１５.０質量％、Ｏ：１８.０〜３０.０％、Ｆｅ：５５.０〜７７.０％であるのに対し、加熱処理された合金の内部をエネルギー分散型Ｘ線分光法で分析したときのＮｉ、ＯおよびＦｅの各元素の濃度は、Ｎｉ：３５.０〜５０.０質量％、Ｏ：０〜１.０％、Ｆｅ：５０.０〜６５.０％である。なお、エネルギー分散型Ｘ線分光法により合金の表面を分析した場合、合金の表面における各元素の濃度が測定されるわけではなく、表面から５μｍ程度内部までの範囲内に存在する合金についての、各元素の濃度が測定されることとなる。
【００３４】
アノード１３０は、加熱処理された合金のみから構成されていてもよいし、他の構成要素を含んでいてもよい。本実施の形態では、アノード１３０は、加熱処理された合金のみからなる。
【００３５】
膜電極接合体１４０は、カチオン透過性を有する隔膜１４２と、ガス透過性を有するカソード１４４とを含む。隔膜１４２およびカソード１４４は、一体化されて膜電極接合体１４０を構成している。膜電極接合体１４０は、隔膜１４２が液体１２０に接触し、カソード１４４が外気に接触するように配置される。本実施の形態では、膜電極接合体１４０は、容器１１０の内壁の一部を構成するように配置されている。
【００３６】
隔膜１４２は、カチオンを選択的に透過させうる膜であり、液体１２０とカソード１４４との間に配置されている。隔膜１４２の種類は、カチオンを選択的に透過させることができれば、特に限定されない。隔膜１４２の例には、プロトン交換膜が含まれる。プロトン交換膜は、プロトン伝導性のイオン交換高分子電解質からなる膜である。プロトン交換膜の素材の例には、パーフルオロスルホン酸系のフッ素イオン交換樹脂、有機／無機複合化合物が含まれる。パーフルオロスルホン酸系のフッ素イオン交換樹脂は、例えば、スルホ基および／またはカルボキシル基を有するパーフルオロビニルエーテルを基礎とする重合単位と、テトラフルオロエチレンを基礎とする重合単位とを含む共重合体を含む。そのようなフッ素イオン交換樹脂としては、ナフィオン（登録商標）が知られている。また、有機／無機複合化合物は、炭化水素系高分子（例えばポリビニルアルコール）および無機化合物（例えばタングステン酸）が複合化した化合物からなる物質である。これらの素材からなる膜は、市販されている。
【００３７】
カソード（エアカソード）１４４は、隔膜１４２を挟んで液体１２０と隣接するように配置されている。カソード１４４の素材および形状は、ガス透過性および導電性を両立できれば特に限定されない。カソード１４４の素材の例には、炭素や金属などが含まれる。カソード１４４の例には、カーボンペーパーやカーボンクロス、カーボンメッシュ、グラファイト粒子、活性化グラファイト粒子、カーボンフェルト、網状ガラス化カーボン、ステンレス鋼メッシュなどが含まれる。また、これらの表面に、プラチナや活性炭などの酸素還元触媒を担持させてもよい。
【００３８】
（微生物燃料電池の動作）
次に、本実施の形態に係る微生物燃料電池１００の動作について説明する。
【００３９】
図１に示されるように、本実施の形態に係る微生物燃料電池１００を稼働させると、容器１１０内において、電子供与微生物１２２により有機物（例えば酢酸）が二酸化炭素に分解される際に、水素イオンと電子が生成される。有機物の分解により生成された水素イオンは、隔膜１４２を透過してカソード１４４表面に移動する。一方、有機物の分解により生成された電子は、アノード１３０で回収されて、外部回路を経由してカソード１４４に移動する。また、カソード１４４は通気性を有するため、カソード１４４表面には酸素も存在する。このような状況において、カソード１４４表面では、水素イオンおよび電子が酸素と反応することで、水が生成される。したがって、容器１１０内に有機物を供給することで、上記サイクルを維持して、外部回路に電力を連続して供給することができる。
【００４０】
（効果）
以上のように、本実施の形態に係る微生物燃料電池１００は、アノード１３０として加熱処理をされた所定のニッケル−鉄合金を有しているため、従来の微生物燃料電池よりも出力（アノードの単位面積当たりの電力密度）の点で優れている（実施例参照）。たとえば、燃料として有機廃液を使用した場合、本実施の形態に係る微生物燃料電池１００は、有機廃液から電気エネルギーを回収するだけでなく、有機廃液の浄化処理も行うことができる。
【００４１】
なお、本実施の形態では、隔膜１４２を有する微生物燃料電池１００について説明したが、隔膜１４２は必須の構成要件ではない。すなわち、図２に示すように、カソード１４４は、液体１２０に直接接触していてもよい。しかしながら、電池の長期持続性やエネルギーの回収効率などを考慮した場合は、隔膜１４２が存在することが好ましい。
【００４２】
また、本実施の形態では、エアカソード方式（単槽方式）の微生物燃料電池について説明したが、本発明に係る生物電気化学システムは、二槽方式の微生物燃料電池であってもよい。この場合は、容器１１０は、隔膜１４２によりアノード槽とカソード槽とに分けられる。アノード１３０は、アノード槽内に収容された有機物および電子供与微生物１２２を含む液体中に浸漬され、カソード１４４は、カソード槽内に収容された液体中に浸漬される。
【００４３】
［実施の形態２］
実施の形態２では、本発明に係る生物電気化学システムの例として、微生物電解セルについて説明する。
【００４４】
（微生物電解セルの構成）
図３は、実施の形態２に係る微生物電解セル２００の構成を示す断面模式図である。図３に示されるように、微生物電解セル２００は、容器２１０、液体２２０、アノード（負極、作用極）２３０、カソード（正極、対極）２４０、参照電極２５０、ポテンショスタット２６０、水素回収部２７０および水素貯蔵部２８０を有する。アノード２３０、カソード２４０および参照電極２５０は、ポテンショスタット２６０に電気的に接続されている。液体２２０は、有機物および電子供与微生物２２２を含む。
【００４５】
容器２１０は、微生物電解セル２００の本体部を構成し、液体２２０を収容する。容器１１０の素材、形状および大きさは、特に限定されず、用途に応じて適宜設定されうる。
【００４６】
液体２２０は、容器２１０内に収容されており、エネルギー源となる有機物および電子供与微生物２２２を含む。液体２２０は、実施の形態１に係る微生物燃料電池１００の液体１２０と同様のものである。
【００４７】
アノード２３０は、液体２２０に接触するように配置される。本実施の形態では、アノード２３０は、液体２２０中に浸漬されている。アノード２３０は、実施の形態１に係る微生物燃料電池１００のアノード１３０と同様のものである。
【００４８】
カソード２４０は、液体２２０に接触するように配置される。本実施の形態では、カソード２４０は、液体２２０中に浸漬されている。カソード２４０の素材は、導電性を有し、かつ化学的に安定であれば特に限定されない。また、カソード２４０の形状は、特に限定されず、水素ガスの回収の容易性などに応じて適宜選択されうる。カソード２４０の素材の例には、炭素や金属、金属酸化物などが含まれる。カソード２４０の例には、カーボンクロスやカーボンフェルト、ステンレス鋼メッシュ、プラチナメッシュなどが含まれる。また、これらの表面に、プラチナなどの水素イオン還元触媒を担持させてもよい。
【００４９】
参照電極２５０は、液体２２０に接触するように配置される。本実施の形態では、参照電極２５０は、液体２２０中に浸漬されている。参照電極２５０の種類は、特に限定されず、適宜選択されうる。参照電極２５０の例には、銀−塩化銀電極や標準水素電極、カロメル電極などが含まれる。
【００５０】
ポテンショスタット２６０は、アノード２３０、カソード２４０および参照電極２５０に電気的に接続されており、アノード（作用極）２３０の電極電位を−０.４Ｖ（ｖｓ．Ａｇ／ＡｇＣｌ）（Ａｇ／ＡｇＣｌ：銀−塩化銀電極）以上、好ましくは−０.２〜２.０Ｖ（ｖｓ．Ａｇ／ＡｇＣｌ）になるように制御する。電極電位を制御する基準として参照電極２５０を用い、カソード（対極）２４０に電子を流すことでアノード（作用極）２３０の電極電位を一定に保つ。この結果、ポテンショスタット２６０は、アノード（作用極）２３０とカソード（対極）２４０との間に電圧を印加することとなり、有機物の分解で生じる電子は、アノード（作用極）２３０からポテンショスタット２６０を介して最終的にカソード２４０に流れ、カソード２４０の表面で水素ガス２７２が発生する。このように、アノード（作用極）２３０の電極電位は、カソード２４０の電極電位よりも常に所定の電位差で低い。
【００５１】
水素回収部２７０は、カソード１４０の表面で発生した水素ガス２７２を回収する。水素回収部２７０の構成は、上記目的を達成することができれば特に限定されない。本実施の形態では、水素回収部２７０は、液体２２０中においてカソード２４０の上部に配置された、漏斗形状の部材である。水素回収部２７０は、水素貯蔵部２８０に回収した水素ガスを送り込む。
【００５２】
水素貯蔵部２８０は、水素回収部２７０が回収した水素ガスを貯蔵する。水素貯蔵部２８０の構成は、上記目的を達成することができれば特に限定されない。水素貯蔵部２８０の例には、ガスホルダーなどが含まれる。
【００５３】
（微生物電解セルの動作）
次に、本実施の形態に係る微生物電解セル２００の動作について説明する。
【００５４】
ポテンショスタット２６０により、アノード（作用極）２３０の電極電位が常に所定の値（例えば−０.２Ｖ（ｖｓ．Ａｇ／ＡｇＣｌ））となるように、参照電極２５０を基準として用いてアノード２３０とカソード２４０との間に電圧を印加して微生物電解セル２００を稼働させると、容器２１０内において、電子供与微生物２２２により有機物（例えば酢酸）が二酸化炭素に分解される際に、水素イオンと電子が生成される。有機物の分解により生成された水素イオンは、カソード２４０表面に移動する。一方、有機物の分解により生成された電子は、アノード２３０で回収されて、外部回路を経由してカソード２４０に移動する。このような状況において、カソード２４０表面では、水素イオンおよび電子が反応することで、水素ガス２７２が生成される。したがって、容器２１０内に有機物を供給することで、上記サイクルを維持して、水素ガス２７２を連続して生成することができる。
【００５５】
（効果）
以上のように、本実施の形態に係る微生物電解セル２００は、アノード２３０として加熱処理をされた所定のニッケル−鉄合金を有しているため、従来の微生物電解セルよりも出力（電流の生産量および水素ガスの生産量）の点で優れている（実施例参照）。たとえば、燃料として有機廃液を使用した場合、本実施の形態に係る微生物電解セル２００は、有機廃液から水素ガスを回収するだけでなく、有機廃液の浄化処理も行うことができる。
【００５６】
なお、本実施の形態では、アノード２３０とカソード２４０との間に電圧を印加する電圧印加部としてポテンショスタット２６０を有する微生物電解セル２００について説明したが、電圧印加部としてポテンショスタット２６０の代わりに電源を配置してもよい。この場合は、電源は、アノード２３０およびカソード２４０に電気的に接続され、アノード２３０からカソード２４０に電子が流れるように、アノード２３０とカソード２４０との間に電圧を印加する。参照電極２５０は、不要である。
【実施例】
【００５７】
以下、実施例を参照して本発明についてより詳細に説明するが、本発明はこれらの実施例により限定されない。
【００５８】
［実施例１］
本実施例では、実施の形態１の変形例に係るエアカソード方式の微生物燃料電池（図２参照）を作製した。
【００５９】
１．アノードの準備
アノードとして、９種類の合金板（すべて株式会社ニラコ）を準備した。アノードの大きさは、縦５０ｍｍ、横５０ｍｍ、厚み０.１ｍｍである。合金の種類は、４５パーマロイ、７８パーマロイ、４２インバー、スーパーインバー、コバール、インコネルＸ−７５０、コンスタンタン、アドバンス、ステンレス鋼（ＳＵＳ３０４）である。各合金について、加熱処理をしていない板と、加熱処理をした板を準備した。加熱処理は、最高加熱処理温度が１５００〜１９００℃である都市ガス用コンロを用いて、空気中において合金板を１０分間炙ることで行った。各合金板の最高到達温度は、１２００〜１４００℃程度である。
【００６０】
加熱処理をした各合金板（ステンレス鋼板を除く）について、シリコンドリフト検出器（Apollo X；アメテック株式会社）を装着した走査型電子顕微鏡（ＳＵ−７０；株式会社日立ハイテクノロジーズ）を用いて、合金板の表面と内部の元素濃度をエネルギー分散型Ｘ線分光法（加速電圧１５ｋＶ、倍率１５００倍）で分析した。合金板の内部の元素濃度としては、加熱処理をした合金板を切断して露出した断面の中央部（深さ約０.０５ｍｍの部分）の元素濃度を分析した。加熱処理後の合金板の分析結果を表１に示す。なお、ステンレス鋼板（ＳＵＳ３０４）については、元素濃度の分析をしていないため、元素濃度を示していない。加熱処理後の合金板の内部の元素濃度は、加熱処理前の合金板の表面の元素濃度と、実質的に同じである。
【００６１】
【表１】
2018190592.tif 000003
【００６２】
２．カソードの作製
粒子径３０〜４０ｎｍの導電性カーボン粉末（Vulcan XC-72；CABOT社）２５ｍｇ、粒子径２〜３ｎｍのプラチナ粉末（田中貴金属工業株式会社）２５ｍｇ、イオン伝導性ポリマー溶液（ナフィオン（登録商標）を５質量％含む溶液）０.５ｍＬを混合して、ペーストを作製した。得られたペーストをカーボンペーパー（５０ｍｍ×５０ｍｍ）の一方の面上に均一に塗布し、９０℃で２０分間乾燥させて触媒層を形成した。
【００６３】
３．人工廃水の調製
表２に示される添加物を蒸留水に加えて、人工廃水（電解質溶液）を調製した。
【表２】
2018190592.tif 000004
【００６４】
４．微生物燃料電池の作製
電解槽として、容量１２５ｍＬのアクリル樹脂製の角筒状の容器を準備した。角筒の内部空間の大きさは、５０ｍｍ×５０ｍｍ×５０ｍｍである。角筒の１つの側壁には、培地などを導入するための貫通孔（導入口）が形成されている。
【００６５】
角筒の一方の開口部に、アノード用内部パッキン（５０ｍｍ×５０ｍｍの貫通孔が形成されている）、アノード、アノード用外部パッキン（貫通孔が形成されていない）およびアノード側カバーを積層し、取り付けボルトを用いて角筒に固定した。このとき、アノードが角筒の内部空間に露出するようにアノードを配置した。アノードとしては、加熱処理をしていない上記８種類の合金板（ステンレス鋼板を除く）および加熱処理をした上記９種類の合金板（ステンレス鋼板を含む）から選択した一つを配置した。
【００６６】
同様に、角筒の他方の開口部に、カソード用内部パッキン（５０ｍｍ×５０ｍｍの貫通孔が形成されている）、カソード、カソード用外部パッキン（５０ｍｍ×５０ｍｍの貫通孔が形成されている）およびカソード側カバー（直径１５ｍｍの貫通孔が４つ形成されている）を積層し、取り付けボルトを用いて角筒に固定した。このとき、触媒層が角筒の内部空間側に位置するようにカソードを配置した。
【００６７】
５．微生物燃料電池の出力密度の測定
人工廃水（表２）と、電子供与微生物を含む活性汚泥とを５：１の割合で混合した。得られた混合液（培地）を導入口から電解槽の内部に導入して、３０℃で培養を開始した。１週間に１回の頻度で混合液を交換しながら６〜８週間培養した。その後、カソードの単位面積あたりの出力密度を測定した。なお、１種類のアノードについて２〜３つの微生物燃料電池を作製し、それぞれの最大出力密度の平均値で、アノードを評価した。
【００６８】
アノードの種類と、最大出力密度との関係を表３に示す。表３では、最大出力密度の平均値が高いものほど上に位置している。また、加熱処理したステンレス鋼を用いた場合の最大出力密度を１として、相対比も示している。この表に示されるように、アノードとして、加熱処理をした４５パーマロイまたは加熱処理をした４２インバーを用いた場合は、加熱処理をしていない他の合金または加熱処理をした他の合金を用いた場合の最大出力密度（２〜２７３ｍＷ／ｍ２）に比べて顕著に高い最大出力密度（３１０〜３２０ｍＷ／ｍ２）を示した。
【００６９】
なお、ここでは結果を示さないが、電気炉を用いて４００℃で１０分間以上加熱することで加熱処理をした４５パーマロイまたは４２インバーを用いた場合も、最大出力密度が高かった。
【００７０】
【表３】
2018190592.tif 000005
【００７１】
［実施例２］
本実施例では、実施の形態２に係る微生物電解セル（図３参照）を作製した。
【００７２】
１．電極の準備
実施例１と同様に、アノード（作用極、負極）として、加熱処理をしていない８種類の合金板（ステンレス鋼板を除く）および加熱処理をした９種類の合金板（ステンレス鋼板を含む）を準備した。また、カソード（対極、正極）としてのプラチナ電極（１０ｍｍ×１０ｍｍ×０.２ｍｍ）、参照電極としての銀−塩化銀電極を準備した。
【００７３】
２．人工廃水の調製
実施例１と同様の組成の人工廃水（電解質溶液）を調製した（表２参照）。
【００７４】
３．微生物電解セルの作製
容器として、容量１２５ｍＬのアクリル樹脂製の立方体形状の容器を準備した。容器の内部空間の大きさは、５０ｍｍ×５０ｍｍ×５０ｍｍである。容器内に、アノード、カソード（プラチナ電極）および参照電極（銀−塩化銀電極）を配置した。これらの電極は、ポテンショスタットに接続されている。アノードとしては、加熱処理をしていない上記８種類の合金板（ステンレス鋼板を除く）および加熱処理をした上記９種類の合金板（ステンレス鋼板を含む）から選択した一つを配置した。
【００７５】
４．微生物電解セルの電流値および水素ガスの発生量の測定
人工廃水（表２）と、電子供与微生物を含む活性汚泥とを５：１の割合で混合した。得られた混合液（培地）を導入口から容器の内部に導入して、３０℃で培養を開始した。１週間に１回の頻度で混合液を交換しながら６〜８週間培養した。その後、アノードの電位を開放電位から−０.２Ｖ（ｖｓ．Ａｇ／ＡｇＣｌ）まで１ｍＶ／秒の速度で直線的に変化させた場合における、−０.２Ｖ（ｖｓ．Ａｇ／ＡｇＣｌ）の時点のカソードの単位面積あたりの電流値を測定した。なお、１種類のアノードについて２つの微生物電解セルを作製し、それぞれの電流値の平均値で、アノードを評価した。
【００７６】
アノードの種類と、電流値との関係を表４に示す。表４では、電流値の平均値が高いものほど上に位置している。また、加熱処理したステンレス鋼を用いた場合の電流値を１として、相対比も示している。この表に示されるように、アノードとして、加熱処理をした４５パーマロイまたは加熱処理をした４２インバーを用いた場合は、加熱処理をしていない他の合金または加熱処理をした他の合金を用いた場合の電流値（０〜１.５４Ａ／ｍ２）に比べて顕著に高い最大出力密度（１.８８〜２.０５Ａ／ｍ２）を示した。
【００７７】
なお、ここでは結果を示さないが、電気炉を用いて４００℃で１０分間以上加熱することで加熱処理をした４５パーマロイまたは４２インバーを用いた場合も、電流値が高かった。
【００７８】
【表４】
2018190592.tif 000006
【００７９】
実施例１では、加熱処理をした所定のニッケル−鉄合金をアノードとして有する本発明に係る微生物燃料電池は、加熱処理をしたステンレス鋼をアノードとして有する比較例に係る微生物燃料電池よりも１４〜１７％出力が向上していた。微生物燃料電池では、アノードとカソードとの電位差が起電力となるため、微生物燃料電池の出力は、アノードおよびカソードの両方の性能に依存する。前述のとおり、実施例１では、カーボンペーパーにプラチナ粉末のペーストを塗ってカソードを作製した。しかしながら、このペーストの塗布作業は手作業であるため、完全に同一の触媒層を形成することは極めて困難であり、作製されたカソードごとにロット差が生じてしまう。したがって、本発明に係るアノードの性能は、カソードのロット差に起因して低く見えてしまっている可能性がある。
【００８０】
一方、実施例２では、加熱処理をした所定のニッケル−鉄合金をアノードとして有する本発明に係る微生物電解セルは、加熱処理をしたステンレス鋼をアノードとして有する比較例に係る微生物電解セルよりも２４〜３５％出力が向上していた。微生物電解セルでは、ポテンショスタットによりアノードの電極電位が正確に制御されているため、カソードの影響を受けることなく、アノードの性能に依存して出力（電流および水素の生産）が決まる。したがって、本発明に係るアノードの性能は、実施例１の結果よりも実施例２の結果の方がより正確に示しているといえる。
【００８１】
なお、実施例１および実施例２では、培地の攪拌はしておらず、種菌（発電細菌）も純粋培養に由来するものではなく発電細菌以外を多量に含んでいる活性汚泥を使用した。したがって、例えば培地を常時攪拌したり、純粋培養により得られる発電細菌を種菌として使用したり、より高濃度の基質を使用したりすることで、より出力を向上させられると推定される。
【産業上の利用可能性】
【００８２】
本発明に係る生物電気化学システムは、例えば畜舎における廃水処理や、都市部における下水処理などにおいて有用である。
【符号の説明】
【００８３】
１００  微生物燃料電池
１１０，２１０  容器
１２０，２２０  液体
１２２，２２２  電子供与微生物
１３０，２３０  アノード
１４０  膜電極接合体
１４２  隔膜
１４４，２４０  カソード
２００  微生物電解セル
２５０  参照電極
２６０  ポテンショスタット（電圧印加部）
２７０  水素回収部
２７２  水素ガス
２８０  水素貯蔵部
【図１】
2018190592.tif 000007
【図２】
2018190592.tif 000008
【図３】
2018190592.tif 000009